Brevet FR2484126A2 — publié le 19811211

FR 2484126 A2 19811211 FR 8012826 A 19800610 La présente invention a trait au domaine du traitement de matériaux ou déchets radioactifs en vue d'assurer leur stockage et des sites appropriés. Elle concerne tout particulièrement un perfectionnement au procédé de traitement de produits radioactifs selon la demande de brevet français de base n" 80.06805 du 27 mars 1980. Dans la demande de brevet principal susvisée, on a décrit un procédé spécialement adapté au traitement d'éléments en magnésium selon lequel on ajoute à ces éléments un matériau silicoalumineux en présence d'un oxydant minéral (comme par exemple un oxyde de métal de I'ensemble transition) puis porte au our électrique progressivement jusqu a 1 400-1 600"C pour oxyder le magnésium et le faire entrer dans la composition d'un laitier synthétique, la masse fondue étant ensuite coulée dans des moules qui sont stockés dans des conteneurs constituant une barrière pour les radiations. Parmi les applications citées, on a envisagé notamment le traitement des gaines riches en magnésium ou alliages de magnésium, utilisées dans les réacteurs nucléaires du type UNGG. Il a maintenant été trouvé que le même procédé d'oxydation pouvait être mis en oeuvre dans le cas du traitement des éléments radioactifs riches en zirconium, y compris les gaines en zirconium pratiquement pur ou celles réalisées en alliages de zirconium et autre métal (tel que magnésium, aluminium ou autre) renfermant du Zr en toutes proportions. Le traitement des produits riches en zirconium par un oxydant minéral, en présence de matériau silico-alumineux, donne lieu a la formation prépondérante d'oxyde de zirconium Zr 02 qui se combine aux autres éléments présents dans le milieu pour donner un verre fondu au zirconium dont la masse peut également être coulée dans des moules stockés en conteneurs anti-radiations, exactement dans les mêmes conditions que celles précisées au brevet principal. REVENDICATION Procédé de traitement de radioactifs pulvérulents selon le brevet principal par mélange de ces déchets avec un matériau silicoalumineux en présence d'un oxydant minéral puis chauffage progressif au four électrique jusqu'à 1 400 à 1 600C, la masse fondue étant coulée dans des moules stockés dans des conteneurs protégés des radiations ionisantes, le procede étant caractérisé en ce qu'il est mis en oeuvre, dans les mêmes conditions, non plus au traitement d'éléments riches en magnésium mais à celui de produits -tels que gaines pour centrales nucléaires- riches en zirconium ou alliages contenant du Zr en toutes proportions.